제 4 실시 형태 의 은 미립자 의 제조 방법 은 , 은 이온 용액 에 암모니아 를 첨가 한 후 에 20 초 이내 에 환원제 를 첨가 한다 . 암모니아 첨가 후 단시간 동안 에 환원제 를 첨가 함 으로써 , 은 암민 착 물 이 형성 되 기 전 에 일시 적 으로 생성 되 는 수산 화 은 ( AgOH ) 혹은 산화은 ( Ag 2 O ) 이 핵 형성 물질 이 되 어 핵 을 형성 한다 . 그리고 수산 화 은 혹은 산화은 을 핵 으로 하 여 은의 결정 성 1 차 입자 가 형성 되 고 , 이 1 차 입자 끼리 응집 되 어 은 미립자 가 형성 된다 . 암모니아 첨가 후 20 초 이내 이 면 , 암민 착 물 을 형성 하 고 있 지 않 은 수산 화 은 또는 산화은 이 많이 잔류 하 고 있 어 , 이것 이 핵 으로 된다 . 이 때문 에 , 은 이온 을 환원 하 여 은 클러스터 핵 을 생성 하 는 경우 보다 , 초기 핵 의 수 를 많 게 할 수 있 어 , 1 차 입자 의 응집 중심 점수 도 많 게 할 수 있 기 때문 에 , 예 를 들 어 평균 입경 2 . 5 ㎛ 이하 의 미세 한 은 미립자 가 된다 . 한편 , 암모니아 첨가 후 20 초 보다 길 게 경과 한 경우 , 초기 에 생성 되 는 수산 화 은 및 산화은 은 은 암민 착 물 이 되 어 , 수산 화 은 및 산화은 의 초기 핵 으로 한 결정 성 1 차 입자 를 형성 할 수 없 다 . 은 이온 의 환원 에 의한 은 클러스터 핵 의 초기 핵 의 생 성수 는 소수 가 되 어 , 1 차 입자 의 응집 중심 점수 도 소수 가 되 므로 , 미세 한 은 미립자 를 얻 기 어렵 다 .